(57)【要約】【課題】吸着性に優れ、かつ取扱性に優れたポリビニルアルコール系繊維を提供することを目的とする。【解決手段】ポリビニルアルコール系繊維は、ポリビニルアルコール系ポリマーとカルシウム系物質とを含む。【選択図】なし【特許請求の範囲】
【請求項１】
ポリビニルアルコール系ポリマーとカルシウム系物質とを含むポリビニルアルコール系繊維。
【請求項２】
前記ポリビニルアルコール系ポリマー１００質量部に対して、前記カルシウム系物質の割合が１０〜９００質量部であることを特徴とする、請求項１に記載のポリビニルアルコール系繊維。
【請求項３】
前記カルシウム系物質の有効活用率が５０〜１００％であることを特徴とする、請求項１または請求項２に記載のポリビニルアルコール系繊維。
【請求項４】
繊維膨潤度が１５０〜６００％であることを特徴とする、請求項１〜請求項３のいずれか１項に記載のポリビニルアルコール系繊維。
【請求項５】
前記カルシウム系物質が炭酸カルシウムを含有することを特徴とする、請求項１〜請求項４のいずれか１項に記載のポリビニルアルコール系繊維。
【請求項６】
前記カルシウム系物質が貝化石であることを特徴とする、請求項５に記載のポリビニルアルコール系繊維。
【請求項７】
前記カルシウム系物質の平均粒子径が０．１〜１００μｍであることを特徴とする、請求項１〜請求項６のいずれか１項に記載のポリビニルアルコール系繊維。
【請求項８】
請求項１〜請求項７のいずれか１項に記載のポリビニルアルコール系繊維を少なくとも一部に含む繊維構造体。
【請求項９】
被処理体中に含まれる被吸着物が吸着する吸着体であることを特徴とする、請求項８に記載の繊維構造体。
【発明の詳細な説明】
【技術分野】
【０００１】
本発明は、カルシウム系物質を含有するポリビニルアルコール系繊維に関する。
【背景技術】
【０００２】
カドミウムや鉛等の金属及びその化合物は、人体に有害な物質を含み、鉱物中や土壌中等に存在し、一部の地域では土壌中に高い濃度で存在していることが確認されている。
【０００３】
そして、カドミウムや鉛等の金属及びその化合物を含む土壌で栽培された作物においては、その栽培過程で作物中にカドミウムや鉛等が吸収・蓄積され、人がこの汚染された作物を長年にわたり摂取することにより、人体内にカドミウムや鉛等が蓄積される。
【０００４】
その結果、骨そしょう症や腎機能障害、腎臓硬化症等の重篤な疾患を引き起こすという報告があるため、土壌や用水中のカドミウムや鉛等の有害金属物質を低減し、作物における汚染を抑制する必要がある。
【０００５】
ここで、従来、カドミウムや鉛を低減する方法として、「客土」と呼ばれる非汚染土壌を投入する方法があるが、コストがかかるとともに持続性に乏しいという問題があった。また、化学洗浄剤によって土壌を洗浄する方法があるが、洗浄剤による環境負荷が懸念されることや洗浄廃水の処理が課題となっていた。
【０００６】
そこで、環境負荷の低い材料を使用した浄化方法として、天然の貝化石を粒状もしくは粉末状に破砕した破砕石に、炭酸ナトリウムまたは消石灰を混合した吸着剤を土壌散布する方法が提案されている。貝化石は、炭酸カルシウム、ケイ酸を主成分とし、その他の成分として、リン、カリウム、マンガン、鉄等のミネラル分を含むものであり、この貝化石を使用することにより、土壌中のカドミウムを吸着固定化して除去することができると記載されている（例えば、特許文献１参照）。
【先行技術文献】
【特許文献】
【０００７】
【特許文献１】特開昭５２−１４１３５３号公報
【発明の概要】
【発明が解決しようとする課題】
【０００８】
しかし、上記特許文献１に記載の方法は、カドミウムの固定化に有効ではあるものの、既に固定化されたカドミウムを回収・除去することはできず、カドミウムが再溶出するおそれがある。従って、カドミウムの再溶出を防止して、持続的に除去効果を発揮させるためには、固定化されたカドミウムを容易に回収・除去することが可能な方法が望ましいと言える。
【０００９】
そこで、本発明は、上述の問題に鑑みてなされたものであり、貝化石等のカルシウム系物質を含有し、取扱性、及びカドミウムや鉛等の有害金属物質の吸着性に優れたポリビニルアルコール系繊維を提供することを目的とする。
【課題を解決するための手段】
【００１０】
上記目的を達成するために、本発明のポリビニルアルコール系繊維は、ポリビニルアルコール系ポリマーとカルシウム系物質とを含むポリビニルアルコール系繊維であることを特徴とする。
【発明の効果】
【００１１】
本発明によれば、吸着性及び取扱性に優れるポリビニルアルコール系繊維を提供することができる。
【図面の簡単な説明】
【００１２】
【図１】実施例１において作製したポリビニルアルコール系繊維の走査型電子顕微鏡（ＳＥＭ）写真である。
【発明を実施するための形態】
【００１３】
以下、本発明を詳細に説明する。本発明のポリビニルアルコール系繊維（以下、「ＰＶＡ系繊維」と記載する。）は、ポリビニルアルコール系ポリマー（以下、「ＰＶＡ系ポリマー」と記載する。）とカルシウム系物質とにより構成されている。本発明における有害金属物質とは、特に限定されるものではないが、例えば、カドミウム、鉛、水銀、ヒ素、セレン、フッ素、ホウ素、アンチモン、または六価クロム、及びその化合物等を挙げることができる。
【００１４】
＜ＰＶＡ系ポリマー＞
本発明のＰＶＡ系繊維を構成するＰＶＡ系ポリマーは、ビニルアルコールユニットを主成分とするものであれば特に限定されず、他の構成単位を有していてもかまわない。このような構造単位としては、例えば、エチレン、プロピレン、ブチレン等のオレフィン類、アクリル酸及びその塩とアクリル酸メチル等のアクリル酸エステル、メタクリル酸及びその塩、メタクリル酸メチル等のメタクリル酸エステル類、アクリルアミド、Ｎ−メチルアクリルアミド等のアクリルアミド誘導体、メタクアミド、Ｎ−メチロールメタクリルアミド等のメタクリルアミド誘導体、Ｎ−ビニルピロリドン、Ｎ−ビニルホルムアミド、Ｎ−ビニルアセトアミド等のＮ−ビニルアミド類、ポリアルキレンオキシドを側鎖に有するアリルエーテル類、メチルビニルエーテル等のビニルエーテル類、アクリロニトリル等のニトリル類、塩化ビニル等のハロゲン化ビニル、マレイン酸及びその塩またはその無水物やそのエステル等の不飽和ジカルボン酸等がある。このような変性ユニットの導入法は共重合による方法でも、後反応による方法でもよい。
【００１５】
また、本発明のＰＶＡ系ポリマーのけん化度は、特に限定されるものではないが、得られる繊維の結晶性及び配向性の観点から、９８モル％以上が好ましく、９９モル％以上であると更に好ましい。また、けん化度が９９．７モル％以上であると、耐熱水性が優れるので特に好ましい。
【００１６】
また、本発明のＰＶＡ系ポリマーの重合度も、特に限定されるものではないが、得られる繊維の機械的特性や寸法安定性等を考慮し、３０℃の水溶液の粘度から求めた平均重合度が１２００〜２００００のものが望ましい。高重合度のものを用いると、強度、耐湿熱性等の点で優れるため好ましいが、ポリマーを製造する際のコストや繊維化を行う際のコスト等の観点から、平均重合度が１５００〜５０００のものが特に好ましい。
【００１７】
なお、ここで言う「平均重合度」は、ＪＩＳ  Ｋ  ６７２６：１９９４の規定に準拠して、３０℃の水溶液の粘度から求めることができる。
【００１８】
また、ＰＶＡ系繊維全体に対するＰＶＡ系ポリマーの含有量は、１０〜９１質量％の範囲が好ましい。これは、ＰＶＡ系ポリマーの含有量が１０質量％未満の場合は、ＰＶＡ系繊維の形成が困難になる場合があり、ＰＶＡ系ポリマーの含有量が９１質量％よりも大きい場合は、吸着剤として使用する場合に、吸着性能を十分に発揮できない場合があるためである。
【００１９】
＜カルシウム系物質＞
本発明においては、土壌や河川及び工場排水、土木用水等の被処理体に含まれる、カドミウムや鉛等の有害金属物質を吸着して除去する吸着剤として、カルシウム系物質が使用される。このカルシウム系物質としては、例えば、炭酸カルシウムを主成分とする貝化石や、貝殻、卵殻、石灰石）等を例示することができる。
【００２０】
また、本発明においては、これらのカルシウム系物質を単独、または２種以上組み合わせて用いることができる。
【００２１】
また、本発明のＰＶＡ系繊維においては、カルシウム系物質の含有量が、ＰＶＡ系ポリマー１００質量部に対して１０〜９００質量部であることが好ましい。これは、カルシウム系物質の含有量が上記下限値未満の場合は、ＰＶＡ系ポリマーによるカルシウム系物質の被覆率が高くなるため、処理液の浸透率が低下し、結果として、処理液中に含まれる被吸着物に対する吸着性を十分に発揮できない場合があるためである。また、カルシウム系物質の含有量が上記上限値よりも大きい場合は、ＰＶＡ系繊維において繊維形状の形成（即ち、繊維化）が困難になるとともに、多くのカルシウム系物質がＰＶＡ系繊維から脱落してしまい、処理液へ混入して取扱性が低下する場合があるためである。カルシウム系物質の含有量の下限値は、ＰＶＡ系ポリマー１００質量部に対して３０質量部以上であることがより好ましく、５０質量部以上であることがさらに好ましく、１００質量部以上であることが特に好ましい。カルシウム系物質の含有量の上限値は、ＰＶＡ系ポリマー１００質量部に対して７００質量部以下であることがより好ましく、５００質量部以下であることがさらに好ましく、３００質量部以下であることが特に好ましい。
【００２２】
即ち、カルシウム系物質の含有量を、ＰＶＡ系ポリマー１００質量部に対して１０〜９００質量部に設定することにより、カルシウム系物質が繊維から脱落して処理液に混入するという不都合を生じることなく、被吸着物を吸着するための微細な孔が形成され、吸着性に優れたＰＶＡ系繊維を得ることが可能になる（後述の実施例における図１を参照）。
【００２３】
また、カルシウム系物質の平均粒子径は、特に限定されないが、０．１〜１００μｍであることが好ましい。これは、カルシウム系物質の平均粒子径が上記下限値未満の場合は、繊維に微細な孔が形成されにくくなるため、繊維への処理液の浸透性が低下し、カルシウム系物質の吸着性が低下する場合があるためである。また、カルシウム系物質の平均粒子径が上記上限値よりも大きい場合は、ＰＶＡ系繊維において繊維形状の形成が困難になるとともに、多くのカルシウム系物質がＰＶＡ系繊維から脱落してしまい、処理液へ混入して取扱性が低下する場合があるためである。カルシウム系物質の平均粒子径の下限値は、０．５μｍ以上であることがより好ましく、１μｍ以上であることがさらに好ましい。カルシウム系物質の平均粒子径の上限値は、８０μｍ以下であることがより好ましく、５０μｍ以下であることがさらに好ましい。
【００２４】
また、ここで言う「平均粒子径」とは、５０％粒径（Ｄ５０）を指し、レーザードップラー法を応用した粒度分布測定装置（日機装（株）製、ナノトラック（登録商標）粒度分布測定装置ＵＰＡ−ＥＸ１５０）等により測定できる。
【００２５】
＜ＰＶＡ系繊維＞
本発明のＰＶＡ系繊維の繊維膨潤度は、１５０〜６００％であることが好ましい。これは、繊維膨潤度が上記下限値未満の場合は、処理液の繊維内部への浸透性が低下し、吸着性が低下する場合があるためである。また、繊維膨潤度が上記上限値よりも大きい場合は、繊維自体が多量の処理液を吸液してしまうため、繊維の膨潤に伴う寸法変化により、吸着処理後の回収や交換が困難になるとともに、ＰＶＡ系樹脂の溶出やカルシウム系物質がＰＶＡ系繊維から脱落しやすくなるため、取扱性が低下する場合があるためである。更には、通液させる方法にて処理した場合において、処理液が通過する隙間が小さくなり、通液性が低下する場合があるためである。ＰＶＡ系繊維の繊維膨潤度の下限値は、１５０％以上であることが好ましく、２００％以上であることがさらに好ましい。ＰＶＡ系繊維の繊維膨潤度の上限値は５００％以下であることがより好ましく、４００％以下であることがさらに好ましい。
【００２６】
即ち、ＰＶＡ系繊維の繊維膨潤度を１５０〜６００％に設定することにより、取扱性及び通液性の低下を生じることなく、吸着性に優れたＰＶＡ系繊維を確実に得ることが可能になる。
【００２７】
また、ここで言う「繊維膨潤度」とは、後述の式（１）を用いて算出される繊維の膨潤度のことを言う。
【００２８】
本発明のＰＶＡ系繊維におけるカルシウム系物質の有効活用率は、５０〜１００％であることが好ましい。これは、有効活用率が上記下限値未満の場合は、吸着性が低下するため、多量の繊維を用いて処理しなければならない場合があるためである。カルシウム系物質の有効活用率の下限値は、６０％以上であることがより好ましく、７０％以上であることがさらに好ましい。
【００２９】
即ち、カルシウム系物質の有効活用率を５０〜１００％に設定することにより、取扱性の低下を生じることなく、吸着性に優れたＰＶＡ系繊維を確実に得ることが可能になる。
【００３０】
また、ここで言う「有効活用率」とは、後述の式（３）を用いて算出されるカルシウム系物質が活用される割合のことを言う。
【００３１】
このように、本発明のＰＶＡ系繊維は、カルシウム系物質との親和性に優れ、かつ親水性の高いＰＶＡ系ポリマーを樹脂成分とし、微粒子状のカルシウム系物質が均一かつ高い含有率で含有されているため、取扱性及び吸着性に優れたＰＶＡ系繊維を得ることが可能になる。
【００３２】
本発明のＰＶＡ系繊維は、ＰＶＡ系ポリマー及びカルシウム系物質を含む紡糸原液を溶液紡糸、具体的には、湿式紡糸、乾湿式紡糸、乾式紡糸して製造される。紡糸原液に用いる溶媒としては、ＰＶＡ系繊維の製造に際して、従来、用いられている溶媒、例えば、ジメチルスルホキシド（ＤＭＳＯ）、ジメチルホルムアミド、ジメチルアセトアミド、メタノール、水、またはグリセリン、エチレングリコール、トリエチレングリコール等の多価アルコール類、ジエチレントリアミン、ロダン塩等の１種または２種以上を組み合わせて用いることができる。
【００３３】
この中でも、供給性、環境負荷への影響の観点から、ＤＭＳＯ及び水が特に好ましい。紡糸原液中のポリマー濃度は、ＰＶＡ系ポリマーの組成や重合度、溶媒によって異なるが、６〜６０質量％の範囲が一般的である。
【００３４】
また、本発明の効果を損なわない範囲であれば、紡糸原液にはＰＶＡ系ポリマー及びカルシウム系物質以外にも、目的に応じて、酸化防止剤、凍結防止剤、ｐＨ調整剤、隠蔽剤、着色剤、油剤等の添加剤等が含まれていてもよい。
【００３５】
また、本発明のＰＶＡ系繊維は、ステープルファイバー、ショートカットファイバー、フィラメントヤーン、紡績糸等のあらゆる繊維形態で用いることができる。また、繊維の断面形状に関しても特に制限はなく、円形、中空、あるいは星型等異型断面であってもかまわない。
【００３６】
また、本発明の繊維を他の繊維と混合・併用してもよい。この際、併用できる繊維として特に限定はなく、例えば、カルシウム系物質を含有しないＰＶＡ系繊維や、ポリエステル系繊維、ポリアミド系繊維、セルロース系繊維等を挙げることができる。また、捲縮綿、織物、不織布、及び紙等の繊維構造体として使用してもよい。
【００３７】
本発明の繊維構造体は、衣料用、医療用、農業用、水処理用等あらゆる用途に好適に使用でき、液中または蒸気を含む気体中等にて用いることができる。より好ましくは水溶液中において使用され、例えば、処理液中に含まれる被吸着物が吸着する吸着体（例えば、土壌や河川水中に含まれる有害金属物質を除去するための吸着用フィルター）、フィラメント、ショートカット、捲縮綿、織物、紙等の繊維構造体からなる各種吸着用フィルター等に使用することができる。
【００３８】
また、本発明のＰＶＡ系繊維は、ショートカットした短繊維を処理液タンク中に投入して処理する場合や、捲縮綿をファイバーロット状に成形し、それに処理液を通液させて処理する場合、フィラメント状に成形して糸巻カートリッジとし、それに処理液を通液させて処理する場合、及び、例えば、筒状やシート状の織物や不織布としたものに処理液を通液させて処理する場合等に使用することができる。
【実施例】
【００３９】
以下に、本発明を実施例に基づいて説明する。なお、本発明は、これらの実施例に限定されるものではなく、これらの実施例を本発明の趣旨に基づいて変形、変更することが可能であり、それらを本発明の範囲から除外するものではない。
【００４０】
（実施例１）
＜ＰＶＡ系繊維の作製＞
平均重合度２４００、けん化度９８．０モル％のＰＶＡ（(株)クラレ製、商品名：ＰＶＡ−１２４）１００質量部と、貝化石（日本海肥料（株）製、商品名：ネオベストをボールミルにて粉砕したもの、平均粒子径：２μｍ）１５０質量部とを、５３０質量部のＤＭＳＯ中に分散させ、１０５℃の窒素雰囲気下にて、ＰＶＡを加熱溶解し、紡糸原液を作製した。
【００４１】
次に、得られた紡糸原液を、孔径０．１５ｍｍ、ホール数６０のノズルを通して５℃のメタノール／ＤＭＳＯ（質量比：メタノール／ＤＭＳＯ＝７０／３０）よりなる固化浴中に乾湿式紡糸した。次に、得られた固化糸を２０℃のメタノール浴中にて３倍の湿延伸を行い、１２０℃の熱風で乾燥し、２３０℃の熱風炉にて全延伸倍率が８倍となるように乾熱延伸を行い、単糸繊度が１０ｄｔｅｘの繊維を得た。
【００４２】
得られた繊維を捲縮・カットし、カーディングを行ってシート状物（ウェブ）を形成した後、ニードルパンチ処理を行った。加工性は良好であり、柔軟な不織布が得られた。
【００４３】
また、作製した繊維を走査型電子顕微鏡（ＳＥＭ）にて観察した。作製した繊維の走査型電子顕微鏡（ＳＥＭ）写真を図１に示す。図１に示すように、作製した繊維の表面には、多数の微細孔が形成されていることが分かる。
【００４４】
＜紡糸性評価＞
紡糸性を、以下の評価基準に従って評価した。以上の結果を表１に示す。
乾湿式紡糸の際に、連続した繊維が採取できた：○
乾湿式紡糸の際に、連続した繊維が採取できなかった：×
【００４５】
＜膨潤度の測定＞
作製した繊維（約１ｇ）を８０℃の真空乾燥機にて２４時間乾燥し、絶乾繊維重量を測定した。次に、この繊維を２０℃のイオン交換水中に６０分間、浸漬させた。次に、この繊維をろ過して取り出し、表面に付着した水滴を、ろ紙を用いて軽く除去した後、浸漬後の繊維重量を測定した。そして、以下の式（１）を用いて、作製した繊維の膨潤度を算出した。以上の結果を表１に示す。
【００４６】
［数１］
繊維の膨潤度（％）＝（浸漬後の繊維重量÷絶乾繊維重量）×１００      （１）
【００４７】
＜吸着性評価＞
吸着性の指標として、カドミウム及び鉛の除去性能（吸着量）を評価した。より具体的には、１０００ｍｇ／Ｌのカドミウム標準液（和光純薬製）を希釈して作製した１００ｍＬのカドミウム試験液（濃度：１ｐｐｍ）に対して０．２質量％となるように繊維を添加し、３０℃にて２４時間、繊維を浸漬した。そして、処理後の液を採取し、ＩＰＣ発光分光分析装置（Perkin Elmer製、商品名：Optima 5300DV）を用いて、処理後のカドミウムの濃度を算出した。そして、以下の式（２）を用いて、作製した繊維１ｇあたりの吸着量を算出した。
【００４８】
なお、鉛の除去性能（吸着量）についても、同様に評価した。即ち、上述の１００ｍＬのカドミウム試験液（濃度：１ｐｐｍ）の代わりに、１００ｍＬの鉛試験液（濃度：１ｐｐｍ）を用意したこと以外は、カドミウムの場合と同様にして、処理後の鉛の濃度を算出し、以下の式（２）を用いて、作製した繊維１ｇあたりの吸着量を算出した。以上の結果を表１に示す。
【００４９】
［数２］
カドミウム（または鉛）の吸着量（ｍｇ／ｇ）＝（未処理液のカドミウム（または鉛）濃度（ｍｇ／Ｌ）−処理後のカドミウム（または鉛）濃度（ｍｇ／Ｌ））×０．１（Ｌ）÷試験に投入した繊維重量（ｇ）      （２）
【００５０】
＜濁度の測定＞
上述の吸着性評価直後の処理液の上澄みを採取し、濁度計（HACH製  2100Pポータブル濁度計）を用いて濁度(ｍｇ／Ｌ)を測定した。以上の結果を表１に示す。なお、濁度の値が高いほど、処理液の回収が困難であるため、取扱性に劣ると言える。
【００５１】
＜有効活用率の測定＞
上述の方法にて繊維のカドミウム吸着量を測定した後、繊維中に含有される吸着材の単位重量あたりのカドミウム吸着量を算出した。さらに繊維中に含有される吸着剤の量と同量の吸着剤を用い、同様の方法にて吸着剤のみでのカドミウムの吸着量を測定した。そして、以下の式（３）を用いて、繊維中の吸着剤における有効活用率を算出した。
【００５２】
［数３］
有効活用率（％）＝（繊維中に含有される吸着材の単位重量あたりの吸着量（ｍｇ／ｇ））÷（吸着剤の単位重量あたりの吸着量（ｍｇ／ｇ））×１００      （３）
【００５３】
（実施例２）
＜ＰＶＡ系繊維の作製＞
平均重合度２４００、けん化度９８．０モル％のＰＶＡ（(株)クラレ製、商品名：ＰＶＡ−１２４）１００質量部と、貝化石（日本海肥料（株）製、商品名：ネオベストをボールミルにて粉砕したもの、平均粒子径：２μｍ）４００質量部とを、５３０質量部のＤＭＳＯ中に分散させ、１０５℃の窒素雰囲気下にて、ＰＶＡを加熱溶解し、紡糸原液を作製した。
【００５４】
次に、得られた紡糸原液を、孔径０．１５ｍｍ、ホール数６０のノズルを通して５℃のメタノール／ＤＭＳＯ（質量比：メタノール／ＤＭＳＯ＝７０／３０）よりなる固化浴中に乾湿式紡糸した。次に、得られた固化糸を２０℃のメタノール浴中にて３倍の湿延伸を行い、１２０℃の熱風で乾燥し、２３０℃の熱風炉にて全延伸倍率が８倍となるように乾熱延伸を行い、単糸繊度が１０ｄｔｅｘの繊維を得た。
【００５５】
得られた繊維を捲縮・カットし、カーディングを行ってシート状物（ウェブ）を形成した後、ニードルパンチ処理を行った。加工性は良好であり、柔軟な不織布が得られた。
【００５６】
そして、上述の実施例１と同様にして、紡糸性評価、膨潤度の測定、吸着性評価、濁度の測定、及び有効活用率の測定を行った。以上の結果を表１に示す。
【００５７】
（実施例３）
平均重合度２４００、けん化度９８．０モル％のＰＶＡ（(株)クラレ製、商品名：ＰＶＡ−１２４）１００質量部と、貝化石（日本海肥料（株）製、商品名：ネオベストをボールミルにて粉砕したもの、平均粒子径：２μｍ）５０質量部とを、５３０質量部のＤＭＳＯ中に分散させ、１０５℃の窒素雰囲気下にて、ＰＶＡを加熱溶解し、紡糸原液を作製した。
【００５８】
次に、得られた紡糸原液を、孔径０．１５ｍｍ、ホール数６０のノズルを通して５℃のメタノール／ＤＭＳＯ（質量比：メタノール／ＤＭＳＯ＝７０／３０）よりなる固化浴中に乾湿式紡糸した。次に、得られた固化糸を２０℃のメタノール浴中にて３倍の湿延伸を行い、１２０℃の熱風で乾燥し、２３０℃の熱風炉にて全延伸倍率が８倍となるように乾熱延伸を行い、単糸繊度が１０ｄｔｅｘの繊維を得た。
【００５９】
得られた繊維を捲縮・カットし、カーディングを行ってシート状物（ウェブ）を形成した後、ニードルパンチ処理を行った。加工性は良好であり、柔軟な不織布が得られた。
【００６０】
そして、上述の実施例１と同様にして、紡糸性評価、膨潤度の測定、吸着性評価、濁度の測定、及び有効活用率の測定を行った。以上の結果を表１に示す。
【００６１】
（実施例４）
ＰＶＡ系繊維の作製において、貝化石の添加量を２０質量部にしたこと以外は、上述の実施例１と同様にして、ＰＶＡ系繊維を作製した。
【００６２】
そして、上述の実施例１と同様にして、紡糸性評価、膨潤度の測定、吸着性評価、濁度の測定、及び有効活用率の測定を行った。以上の結果を表１に示す。
【００６３】
（比較例１）
ＰＶＡ系繊維の作製において、カルシウム系物質を添加しなかったこと以外は、上述の実施例１と同様にして、ＰＶＡ系繊維を作製した。
【００６４】
そして、上述の実施例１と同様にして、紡糸性評価、膨潤度の測定、吸着性評価の測定を行った。以上の結果を表１に示す。
【００６５】
【表１】
2020105660.tif 000002
【００６６】
表１に示すように、実施例１〜４におけるＰＶＡ系繊維においては、カルシウム系物質を含むため、吸着性及び取扱性に優れていることが分かる。また、吸着量はカルシウム系物質の割合が多いほど優れており、濁度はカルシウム系物質の割合が少ないほど優れていることが分かる。
【産業上の利用可能性】
【００６７】
以上に説明したように、本発明は、カルシウム系物質を含有するポリビニルアルコール系繊維に適している。さらに、本発明のポリビニルアルコール系繊維を少なくとも一部に含む繊維構造体は、衣料用、医療用、農業用、水処理用等あらゆる用途に好適に使用できる。
【図１】
2020105660.tif 000003